(57)【要約】【課題】  磁気テープの製造時において磁気テープに所定の巻き癖を付けることによって、製品製造時並びに製品出荷時の巻き乱れを防止し、また、ユーザーによって使用された場合にも巻き乱れを発生し難くする、磁気テープ巻き姿改善処理方法及び磁気テープを提供することにある。【解決手段】  本発明に係る磁気テープの巻き姿改善処理方法は、ハブ周面がテーパ状に形成されたテープリールに、磁気テープを巻き取る巻き取り工程と、前記巻き取り工程により巻き取られた磁気テープを、予め設定された熱処理条件下で熱処理を行う熱処理工程と、を含むことを特徴とする。予め設定された熱処理条件としては、前記磁気テープの支持体のガラス転移温度直下、湿度を５０〜９０％とすることが好ましい。【選択図】      図５
2005228448.tif 000002
【特許請求の範囲】
【請求項１】
ハブ周面がテーパ状に形成されたテープリールに、磁気テープを巻き取る巻き取り工程と、
前記巻き取り工程により巻き取られた磁気テープを、予め設定された熱処理条件下で熱処理を行う熱処理工程と、
を含むことを特徴とする磁気テープの巻き姿改善処理方法。
【請求項２】
巻回された磁気テープの巻き締まり力に応じてハブ周面がテーパ状に傾くテープリールに、磁気テープを巻き取る巻き取り工程と、
前記巻き取り工程により巻き取られた磁気テープを、予め設定された熱処理条件下で熱処理を行う熱処理工程と、
を含むことを特徴とする磁気テープの巻き姿改善処理方法。
【請求項３】
前記熱処理工程における所定の熱処理条件が、温度、及び、湿度を管理するものであって、
前記温度が、前記磁気テープの支持体のガラス転移温度直下、かつ、
前記湿度が、５０〜９０％
であることを特徴とする請求項１又は請求項２に記載の磁気テープの巻き姿改善処理方法。
【請求項４】
請求項１から請求項３のいずれか一項に記載の磁気テープの巻き姿改善処理方法における前記熱処理工程によって巻き癖が付与されたことを特徴とする磁気テープ。
【発明の詳細な説明】
【技術分野】
【０００１】
本発明は、磁気テープの巻き姿改善処理方法に関し、さらに詳しくは、テープリールに巻き取られた磁気テープの巻き姿の乱れ（巻き乱れ）を改善することができる磁気テープの巻き姿改善処理方法及び磁気テープに関する。
【背景技術】
【０００２】
従来、様々な分野に使用される記録メディア（記録媒体）として、例えば、オーディオカセットテープ、ビデオカセットテープ、メモリーテープ、放送用ビデオテープなどが用いられている他、コンピュータの大容量記録媒体として、図１４に示すような磁気テープＭＴが巻装された単一のテープリール１０Ａを収納して構成される磁気テープカートリッジ１Ａもよく知られている（例えば、特許文献１参照）。
これら記録メディアの磁気テープＭＴはいずれも、使用される形態において、図１、図７、図８及び図１４に示すようなテープリール１０やテープリール１０Ａに巻装されて使用されるのが一般的である。なお、図１は、テープリール１０が用いられる記録メディアの一例を示した分解斜視図である。図７は、テープリール１０の一例を示す斜視図であり、図８は、図７におけるＡ−Ａ線断面図である。図１４は、単一のテープリールを収納して構成される磁気テープカートリッジの斜視図である。
【０００３】
例えば、図７及び図８に示すように、テープリール１０は、円筒状のハブ１１と、ハブ１１の下端１１ａ、上端１１ｂに互いに平行に対向するように固着された一対の円板状の上フランジ１２、下フランジ１３とを備えて構成されており、ハブ１１の外周１１ｃに磁気テープＭＴを巻き付けるようになっている。上フランジ１２と下フランジ１３は、磁気テープＭＴの巻き取り時又は送り出し時に、上フランジ１２の内面１２ａと下フランジ１３の内面１３ａとで磁気テープＭＴのテープ幅方向における位置の変動を規制し、磁気テープＭＴの走行を安定させる役割を果たしている。
【０００４】
上フランジ１２と下フランジ１３との間隔は、磁気テープＭＴの巻き取り時又は送り出し時に、磁気テープＭＴの一方のテープエッジＥ１又は他方のテープエッジＥ２が上フランジ１２の内面１２ａ又は下フランジ１３の内面１３ａと衝突して損傷するのを防ぐために、磁気テープＭＴの幅よりも若干広く設定されている。例えば図８では、磁気テープＭＴは、テープエッジＥ１が上フランジ１２の内面１２ａに接触した状態でハブ１１に巻き取られているため、磁気テープＭＴのテープエッジＥ２と下フランジ１３の内面１３ａとの間にクリアランスが設けられている。
【０００５】
ここで、図８のように磁気テープＭＴのテープエッジＥ２と下フランジ１３の内面１３ａとの間にクリアランスを設けた場合、磁気テープＭＴの一部がテープエッジＥ２からクリアランス内に飛び出してしまい、図９に示すように、テープエッジＥ２が凹凸になるいわゆる「巻き乱れ」が生じる場合がある。
【０００６】
磁気テープＭＴの巻き乱れが生じると、磁気テープＭＴの巻き取り時又は送り出し時に、磁気テープＭＴのテープ幅方向における位置が変動するため、磁気テープＭＴの走行が不安定になり、サーボトラッキング異常を起こすなど、磁気テープＭＴの記録再生特性を良好に保つことができなくなる。
【０００７】
また、巻き乱れが生じていると輸送中にテープエッジＥ１，Ｅ２がダメージを受け易く、記録メディアとして、品質管理上大きな問題となる。特に、ビデオカセットテープでは、テープエッジＥ１又はＥ２の近傍に音声のデータを記録するため、再生したときに正確に音声が出力されないなどの問題が生じる。
【０００８】
特に、特許文献１に開示されているようなテープリール１０（図８参照）に磁気テープＭＴを巻装してなる磁気テープカートリッジ１Ａ（磁気テープカートリッジ１Ａについては図１４参照）においては、大記録容量化・高記録密度化に伴って、テープ厚の薄肉化、テープ表面の平坦化が進んでいる。
このように薄肉化および平坦化が進んだことによって、ドライブによる磁気テープＭＴの走行時に、より一層巻き乱れが発生し易い状態となっている。また、製造時においても、図示しないワインダーに巻き取る際に巻き乱れが発生し易くなっている。
【０００９】
巻き乱れが生じる原因としては様々な要因が考えられるが、例えば、テープリール１０のハブ１１に磁気テープＭＴを巻き取った際に磁気テープＭＴ間に入り込んだ空気によって磁気テープＭＴがテープ幅方向に滑ることが、その要因の一つとして考えられている。
特に、図１４に示すテープリール１０Ａを構成部品に含む磁気テープカートリッジ１Ａの製造工程において、生産能率を高めるために、磁気テープＭＴの巻き取り速度を高速で行った場合（例えば、１０〜２０ｍ／ｓ）、巻き乱れが顕著に生じることは経験上よく知られているところである。
【００１０】
また、巻き乱れが生じる他の要因としては、（１）磁気テープＭＴがテープ幅方向に不規則に湾曲している、（２）磁気テープＭＴにかかるテンション分布がテープ幅方向において片寄っている、（３）磁気テープＭＴの厚みがテープ幅方向において片寄っている、或いは、（４）巻き乱れがある状態で保存されていたため、磁気テープＭＴの巻き姿が歪んでいる、等が考えられる。
【００１１】
そのため、従来は、図１５（ａ）に示すように、テープリール１００のハブ１１０に磁気テープＭＴを巻き取る際に、回転ローラ２１０，２２０，２３０によって支持されたゴム等の弾性材料から成形されたエンドレスベルト２００を、回転させながら磁気テープＭＴの表面に押し当てて、磁気テープＭＴ間に入り込んだ空気を追い出すことによって、磁気テープＭＴの巻き乱れを軽減させる方法が知られている。また、図１５（ｂ）に示すように、エンドレスベルト２００の代わりに、ゴム等の弾性材料から成形されたタッチロール３００を用いる方法も知られている。
【００１２】
また、例えば、特許文献２には、図１６（ａ）に示すように、テープリールに接近した所に、同心円状に磁気的に分割された内方領域１９１と外方領域１９２とから成り、かつ、両領域１９１，１９２はテープ端線に対向する側の端面が異極となる磁石１９０を設け、この磁石１９０の磁力ｉによって磁気テープＭＴをテープリール１３０のフランジに引き寄せつつ巻き取ることによって巻き姿を良化させることができる旨が記載されている。かかる発明は、製品製造時の巻き姿を良化する点において、非常に優れた効果を発揮するものであった。
【００１３】
しかし、特許文献２に記載されている技術では、製品製造時の巻き姿を良化できる、すなわち、巻き乱れを防止できるものの、製品がユーザーに渡った後の使用により、巻き乱れが生じてしまうという問題があった。
【００１４】
一方、例えば、特許文献３には、巻き取り軸９０に一端側（太い巻き取り軸９０ａ）から他端側（細い巻き取り軸９０ｂ）へ軸径が異なるテーパ状の巻取面９１を形成し（図１６（ｂ）参照）、当該巻き取り軸９０に磁気テープＭＴを巻き取り、巻き取り軸９０に巻き取られた状態で磁気テープＭＴを所定期間放置し、巻き癖を付ける発明が記載されている。かかる発明は製品がユーザーに渡った後も、巻き乱れを防止し得る点で優れたものであった。
【特許文献１】特開平１１−２６５５６０号公報（第２図）
【特許文献２】特開平１−３１３２３８号公報（第４頁右下欄第６行目〜第５頁右上欄第１１行目、第６頁右上欄第１０行目〜同頁右下欄第１５行目、及び、第７頁左上欄第８行目〜同頁右上欄第２行目、第２図〜第５図、第７図〜第９図、及び、第１０図）
【特許文献３】特開平９−１３８９４５号公報（請求項１及び請求項２、段落番号００１９〜段落番号００２２、段落番号００２８、及び、段落番号００３１、図２、図３、及び、図７）
【発明の開示】
【発明が解決しようとする課題】
【００１５】
しかし、図１５（ａ）及び（ｂ）による従来の方法では、エンドレスベルト２００やタッチロール３００が磁気テープＭＴに直接接触することに起因して摩擦粉が発生する場合があることから、磁気テープＭＴへの接触は極力少なくすることが好ましい。
また、図１６（ａ）に示す特許文献２の発明は、磁性層が薄くなると適用できないという問題点がある。
更に、図１６（ｂ）に示す特許文献３の発明では、磁気テープＭＴに巻き癖がつくまで長時間を要し、生産性の観点から好ましくない。
【００１６】
本発明は前記課題に鑑みてなされたものであり、その目的は、磁気テープの製造時において磁気テープに所定の巻き癖を付けることによって、製品製造時並びに製品出荷時の巻き乱れを防止し、また、ユーザーによって使用された場合にも巻き乱れを発生し難くする、磁気テープ巻き姿改善処理方法及び磁気テープを提供することにある。
【課題を解決するための手段】
【００１７】
すなわち、請求項１に記載の磁気テープの巻き姿改善処理方法は、ハブ周面がテーパ状に形成されたテープリールに、磁気テープを巻き取る巻き取り工程と、前記巻き取り工程により巻き取られた磁気テープを、予め設定された熱処理条件下で熱処理を行う熱処理工程と、を含むことを特徴とする。
【００１８】
ここで、「予め設定された熱処理条件下」としては、用いる磁気テープの材質等を考慮して適宜加熱温度や加熱時間、加熱する際の湿度を適切に設定することをいう。特に、加熱温度としては、支持体のガラス転移温度直下とすることが好ましい。
【００１９】
このように、請求項１に記載の磁気テープの巻き姿改善処理方法では、磁気テープをハブ周面がテーパ状に形成されているテープリールに巻き取った状態で適切な熱処理を行うことにより、クリープ現象による形状定着効果によって、磁気テープに一様な湾曲を付与し、良好な巻き癖をつけることができる。
【００２０】
また、請求項２に記載の磁気テープの巻き姿改善処理方法は、巻回された磁気テープの巻き締まり力に応じてハブ周面がテーパ状に傾くテープリールに、磁気テープを巻き取る巻き取り工程と、前記巻き取り工程により巻き取られた磁気テープを、予め設定された熱処理条件下で熱処理を行う熱処理工程と、を含むことを特徴とする。
【００２１】
このように、請求項２に記載の磁気テープの巻き姿改善処理方法では、磁気テープを、巻回された磁気テープの巻き締まり力に応じてハブ周面がテーパ状に傾くテープリールに巻き取った状態で適切な熱処理を行うので、磁気テープに一様な湾曲を付与し、良好な巻き癖をつけることができる。
【００２２】
さらに、請求項１又は請求項２に記載の磁気テープの巻き姿改善処理方法は、前記熱処理工程における予め設定された熱処理条件が、温度、及び、湿度を管理するものであって、前記温度を支持体のガラス転移温度直下、かつ、前記湿度を５０〜９０％とするのが好ましい。
【００２３】
このように、加熱温度と、更に、加熱する際の湿度を適切に設定することにより、一様な湾曲を付与し、良好な磁気テープの巻き癖をより効果的につけることができる。
【００２４】
また、請求項４に記載の磁気テープは、請求項１から請求項３のいずれか一項に記載の磁気テープの巻き姿改善処理方法における前記熱処理工程によって巻き癖が付与されたことを特徴とする。
【００２５】
このように、本発明に係る磁気テープは、熱処理工程を経ることによって一様な湾曲が付与され、良好な巻き癖がつけられているので、かかる磁気テープの走行時には、常に一定方向へ寄ってテープリールに巻き取ることができる。
【発明の効果】
【００２６】
本発明に係る磁気テープの巻き姿改善処理方法によれば、磁気テープに一様な湾曲を付与し、良好な巻き癖をつけた磁気テープを具現することができる。従って、テープリールに巻き取った際の巻き取り姿を常にきれいな状態とすることができる。
そして、磁気テープの巻き姿改善処理方法によって製造された本発明に係る磁気テープによれば、常に一定方向へ寄ってテープリールに巻き取るので、製品製造時並びに製品出荷時の巻き乱れを防止し、また、ユーザーによって使用された場合にも巻き乱れを発生し難くすることができる。
【発明を実施するための最良の形態】
【００２７】
以下、本発明の一実施の形態について、適宜図面を参照して詳細に説明する。
なお、本実施の形態では、パンケーキ３（図２参照）のテープリールで一様な湾曲を付与し、良好な巻き癖をつけた磁気テープＭＴを磁気テープカートリッジ（ビデオカセットテープ）１の構成部品であるテープリール１０に所定量巻き取る場合について説明する。ここで、「パンケーキ」とは、幅広の磁気テープの原反を、その製品（磁気テープカートリッジ１）の規格で定められたテープ幅に裁断して巻き取ったものをいう。
【００２８】
（磁気テープの構成）
まず、本発明の磁気テープの巻き姿改善処理方法が適用される磁気テープの構成について図３を参照して説明する。図３は、磁気テープＭＴの一部分を拡大して示す断面図である。
【００２９】
図３に示すように、磁気テープＭＴは、非磁性の支持体（ベースフィルム）ＭＴｂ上に磁性層ＭＴｍが形成されている。磁性層ＭＴｍは、磁性粉末、結合剤及び有機溶剤を磁性粉末が均一に分散するまで混合させて調製した磁性塗料を、非磁性の支持体ＭＴｂ上に塗布することにより形成される。あるいは、磁性層ＭＴｍは、金属、合金等の強磁性材を、真空蒸着やスパッタリングなどの手段で支持体ＭＴｂ上に被着することにより形成される。なお、磁性塗料には、分散剤、滑剤、帯電防止剤、可塑剤、安定剤、防錆剤等の添加剤が加えられている。
【００３０】
磁性粉末としては、例えば、γ−Ｆｅ2Ｏ3、Ｆｅ3Ｏ4、コバルト被着γ−Ｆｅ2Ｏ3等の強磁性酸化鉄系粒子、強磁性二酸化クロム系粒子、Ｆｅ、Ｃｏ、Ｎｉ等の金属やこれらを含んだ合金からなる強磁性金属系粒子、六角板状の六方晶フェライト微粒子等を用いることができる。
【００３１】
また、結合剤としては、ウレタン、塩化ビニル、酢酸ビニル、ビニルアルコール、塩化ビニリデン、アクリル酸エステル、スチレン、ブタジエン、アクリロニトリル等の重合体、あるいはこれらの２種以上を組み合わせた共重合体や、ポリエステル樹脂、エポキシ樹脂等を用いることができる。
【００３２】
また、有機溶剤としては、エーテル類、エステル類、ケトン類、芳香族炭化水素、脂肪族炭化水素、塩素化炭化水素等を用いることができる。
【００３３】
そして、支持体ＭＴｂの材料としては、例えば、ポリエチレンテレフタレート（ＰＥＴ）やポリエチレンナフタレート（ＰＥＮ）等のポリエステル類、ポリプロピレン等のポリオレフィン類、ニトロセルロース等のセルロース誘導体、ポリアミド、ポリイミド、ポリ塩化ビニル、ポリカーボネートアラミド等の高分子類を用いることができる。
【００３４】
支持体ＭＴｂには、加工性や機械特性に優れ、コストも低いポリエステル類を用いることが望ましい。また、強度、剛性及び耐熱性がポリエチレンテレフタレート（ＰＥＴ）よりも高いポリエチレンナフタレート（ＰＥＮ）を用いることがさらに望ましい。また、耐熱性を必要としない場合は、アラミドを用いることが望ましい。
【００３５】
（磁気テープの製造工程）
次に、本発明の磁気テープの巻き姿改善処理方法が適用される磁気テープカートリッジ１の製造工程について図１及び図２を参照して説明する。図１は、磁気テープカートリッジ１の概略の構成を示す斜視図である。また、図２は、テープワインダ２を概念的に示した正面図である。
【００３６】
通常、磁気テープカートリッジ１の製造工程において、磁気テープＭＴの原反から供給される磁気テープＭＴを、図１に示すような磁気テープカートリッジ１の構成部品であるテープリール１０に所定量巻き取るには、次のようにして行われる。
【００３７】
まず、調液工程、塗布工程、表面処理工程を経て製造された幅広の磁気テープＭＴの原反を、そのテープリール１０が収納される製品（磁気テープカートリッジ１）の規格で定められたテープ幅に裁断して巻き取り、パンケーキ３を製造する。
【００３８】
そして、図２に示すようなテープワインダ２と呼ばれる専用の磁気テープ巻き取り装置を用いて、パンケーキ３から送り出される磁気テープＭＴをテープリール１０に所定量巻き取り、切断する。
【００３９】
（一様な湾曲の付与）
磁気テープＭＴに付与する一様な湾曲は、磁気テープカートリッジ１の製造工程においてはパンケーキ３に巻回した状態で付与するのが望ましいが、これに限定されることはない。例えば、原反をハブ周面がテーパ状に形成されたテープリール（不図示）に巻回して一様な湾曲をつけてもよく、また、磁気テープカートリッジ等のテープリール１０に巻回した状態で一様な湾曲をつけてもよい。
【００４０】
以下、本発明の磁気テープの巻き姿改善処理方法を磁気テープカートリッジ１の製造工程に適用した望ましい態様として、パンケーキ３に巻回された磁気テープＭＴに一様な湾曲を付与し、良好な巻き癖をつける場合（第一実施形態）について、下記（１）〜（３）に示す手順に沿って説明することとする。なお、磁気テープＭＴをテーパ状に巻回した状態のパンケーキを符号３０で表す。
【００４１】
（１）巻き取り工程：前記したように、原反からそのテープリール１０が収納される製品の規格で定められたテープ幅に裁断して巻き取ったパンケーキ３０の巻き姿が、図５（ａ）の断面図となるように巻回する。
すなわち、ハブ３１の周面（ハブ周面３１ｃ）がテーパ状に形成されているテープリール３２に、磁気テープＭＴを巻回すると、テーパにより張力の分布が発生し、張力が高い方、つまり、図５（ａ）の場合においては下側（Ｅ２側）に寄るので、下フランジ３２ｆに当接しながら巻かれることとなる。
なお、太い巻き取り軸３１ｂの外周と細い巻き取り軸３１ａの外周との比（外周比）は、湾曲させたい量（ｍｍ／ｍ）との関係から、後記［実施例］の欄の［表１］のように設定することができる。
【００４２】
（２）熱処理工程：このように磁気テープＭＴをテーパ状に巻回したパンケーキ３０を、予め設定された熱処理条件下で熱処理を行う。熱処理は、図４に示すように恒温恒湿槽６にて行うのが好ましい。恒温恒湿槽６では、加熱する温度、時間、湿度等を適宜設定することができる。
【００４３】
ここで、「予め設定された熱処理条件下」としては、加熱温度、加熱時間、加熱する際の湿度等をいうが、好適な加熱温度としては、磁気テープを構成する支持体に用いられている材料のガラス転移温度直下、具体的には、ガラス転移温度から０〜３０℃、好ましくは５〜１０℃程度低い温度とするのがよい。ガラス転移温度直下で加熱することにより、巻き癖をより効果的につけることができるからである。特に、磁気テープＭＴの支持体ＭＴｂにポリエチレンテレフタレート（ＰＥＴ）やポリエチレンナフタレート（ＰＥＮ）、アラミドを用いた場合は、磁気テープＭＴをガラス転位温度直下の温度で熱処理することにより、巻き癖を効果的につけることができる。
【００４４】
より具体的には、ポリエチレンテレフタレート（ＰＥＴ）のガラス転位温度は６０〜７０℃程度であるので、支持体ＭＴｂの材料にガラス転位温度が６９℃であるポリエチレンテレフタレート（ＰＥＴ）を用いた場合は、恒温恒湿槽６の環境温度は、４０〜６９℃、好ましくは５０〜６５℃に設定する。また、ポリエチレンナフタレート（ＰＥＮ）のガラス転位温度は１１０〜１２０℃程度であるので、支持体ＭＴｂの材料にガラス転位温度が１１３℃のポリエチレンナフタレート（ＰＥＮ）を用いた場合は、恒温恒湿槽６の環境温度は、１０３〜１０８℃に設定する。また、アラミドのガラス転位温度ははっきりと判別しづらいが、支持体ＭＴｂの材料にアラミドを用いた場合は、恒温恒湿槽６の環境温度は、１００〜１２０℃に設定すると好適である。
【００４５】
なお、加熱時間としては、用いる支持体の材料により適宜設定し、適用することができる。
また、加熱する際の湿度も、用いる支持体の材料や加熱時間を勘案し、適宜設定することができるが、ＰＥＴやＰＥＮを用いる場合であれば、５０〜９０％とするのが好ましく、６０〜８０％とするのがより好ましい。
【００４６】
このように熱処理工程を終えた磁気テープＭＴには、図６に示すようなテープエッジＥ１側に一様に湾曲する良好な巻き癖が付与されている。
【００４７】
（３）巻き移し工程：そして、かかる巻き癖を付与した磁気テープＭＴを、図２に示すテープワインダ２に供して所定量巻き取ることでテープリール１０を得る。
【００４８】
このように、磁気テープＭＴの製造工程において、（１）の巻き取り工程と（２）の熱処理工程とを行うことにより、図６に示すような、磁気テープＭＴに一様な湾曲を付与し、良好な巻き癖を付与することができる。そして、（３）の巻き移し工程でパンケーキ３０から製品に収納するテープリール１０を製造することができる。かかるテープリール１０には、磁気テープＭＴが良好な巻き姿で納められている（図５（ａ）ではテープエッジＥ１側に湾曲するように付与されている）ので、図８に示すテープリール１０のような巻き姿としたときに、常にテープエッジＥ１側に当接するような力が働く。従って、出荷時の巻き姿やドライブでの走行時に巻き乱れが発生し難くなる。
【実施例】
【００４９】
次に、本発明の効果を確認した実施例について説明する。
かかる実施例は、本発明を完成するために、ハブ周面がテーパ状に形成されたハブに磁気テープを巻き取り、（１）ハブの傾斜量、（２）加熱条件及び（３）ハブの外径を求めたものである。
【００５０】
（１）ハブの傾斜量：
ハブ周面のテーパ量は、所望の湾曲量に応じてハブの外周比を設定する。図１０は、ハブ周面の傾斜角度と磁気テープの湾曲値との関係のグラフであって、異なる複数の傾斜角度を有する直径１１４ｍｍのハブに、幅１２．７ｍｍ（１／２インチ）、厚さ９μｍのＰＥＴ製磁気テープを巻き取り、温度６０℃、湿度８０％の条件下で、４８時間加熱処理した際の磁気テープの湾曲値の測定結果（◆で示す）を表している。
この実験の結果から、ハブ周面の傾斜角度を変化させることで湾曲させる量を制御することができることが分かった。なお、ハブの傾斜量は外周比によって求めることができ、所望の湾曲量に対して表１に示す値とすればよい。
【００５１】
【表１】
2005228448.tif 000003
【００５２】
（２）加熱条件：
巻き取った磁気テープに一様な湾曲を付与し、良好な巻き癖を付与するために、支持体としてＰＥＴを使用し、温度５０℃、湿度２０％の熱処理条件に設定した恒温恒湿槽によって３６時間の加熱処理を行った。図１１（ａ）は、加熱処理の有無での湾曲付与量の比較結果のグラフである。なお、同図中、■、▲、◆は、一つのロール中の異なる部位の磁気テープの湾曲量を表し、×は処理前の磁気テープの湾曲量を表している。
図１１（ａ）から、加熱処理することで、より湾曲が付与されることがわかる。
また、このことから、任意の湾曲量を付与するためには、ハブ周面のテーパ量とともに加熱する際の温度条件や湿度条件、加熱時間の各条件を最適化することが望ましいことが分かる。
【００５３】
（２−１）温度条件：
加熱する際の温度条件は、磁気テープの支持体のガラス転移温度以下で行う必要がある。本実施例では、支持体はＰＥＴを用い、温度条件を６９℃以下で行った。
温度条件は、１．０００１のテーパ量（外周比）を有するハブ周面に、支持体としてＰＥＴを用いた磁気テープを巻回し、湿度２０％、加熱時間４８時間の条件下で、加熱温度５０℃又は６０℃で加熱処理した後、磁気テープの湾曲量（ｍｍ／ｍ）を測定することで検討を行った。図１１（ｂ）は、当該実験の結果を示すものであり、温度条件と付与された湾曲量との関係を表すグラフである。
このことから、温度条件が高い（６０℃）ほど湾曲量が大きいことが分かる。すなわち、より短時間で所望の湾曲量を付与するためには加熱温度を高く設定すればよいことが分かる。なお、ガラス転移温度以上に加熱すると磁気テープは正常な形状を保つことができなくなるので、ガラス転移温度以下にしなければならない。
【００５４】
（２−２）湿度条件：
加熱する際の湿度条件について特に制限はないが、湿度条件が高いほど、また、磁気テープの支持体の吸湿度が高いほど湾曲量が多くなることが分かった。
湿度条件は、１．０００３のテーパ量（外周比）を有するハブ周面に、支持体としてＰＥＴを用いた磁気テープを巻回し、加熱温度６０℃、加熱時間４８時間の条件下で、湿度１０％と８０％で加熱処理した場合の磁気テープの湾曲量（ｍｍ／ｍ）を測定することで検討を行った。図１２（ａ）は、当該実験の結果を示すものであり、湿度条件と付与された湾曲量との関係を表すグラフである。
このことから、湿度条件が高い（８０％）ほど湾曲量が大きいことが分かる。すなわち、より短時間で所望の湾曲量を付与するためには加熱処理を行う際の湿度を高く設定すればよいことが分かる。
【００５５】
（２−３）加熱時間：
加熱する際の加熱時間について特に制限はないが、加熱時間が長いほど湾曲量が多くなることが分かった。
加熱時間は、１．０００１のテーパ量（外周比）を有するハブ周面に、支持体としてＰＥＴを用いた磁気テープを巻回し、加熱温度５０℃、湿度１０％の条件下で、２４時間、７２時間及び１６８時間の加熱時間で加熱処理をした場合の磁気テープの湾曲量（ｍｍ／ｍ）を測定することで検討を行った。図１２（ｂ）は、当該実験の結果を示すものであり、加熱時間と付与された湾曲量との関係を表すグラフである。
このことから、加熱時間が長いほど湾曲量が大きいが、その変化量は減少していくことが分かる。一般的に、加熱処理する時間は短い方が好ましいので、他の製造条件との兼ね合いで決定することが望ましい。
【００５６】
（３）ハブの外径：
テーパ状に形成されたハブ周面による磁気テープへの影響は、パンケーキの外周ほど弱くなる。従って、磁気テープ巻き取り装置の許容する範囲でハブの外径を大きくすることで、磁気テープの巻き高さ（図１３参照）を低くし、ハブ周面のテーパの影響を外周まで与え易くするのがよい。具体的には、ハブの外径Ｌ１と磁気テープ巻き取り後の外径Ｌ２から求められる比（Ｌ１／Ｌ２）を０．３〜０．９程度に設定するのが望ましい。
【００５７】
以上、本発明に係る磁気テープの巻き姿改善処理方法及び磁気テープについて、望ましい実施の形態及び実施例を挙げて説明したが、本発明の内容はこれら実施の形態や実施例に限定されることはなく、本発明の趣旨を逸脱しない範囲で広く変更・改変して行うことができる。
【００５８】
第一実施形態として、テーパ状に形成されたハブ周面３１ｃ（図５（ａ））に磁気テープＭＴを巻き取り、熱処理を行うことで一様な湾曲を付与し、良好な巻き癖をつけているが、テープリールのリブの形成中心位置と磁気テープの巻き取り中心位置とをずらして巻回することによっても本実施の形態と同様に、一様な湾曲を付与し、良好な巻き癖を付与することができる。リブの中心位置と磁気テープの巻き取り中心位置とが合致しないために、ハブがテープリールの内側に撓み、その結果、ハブ周面がテーパ状となるからである。
【００５９】
具体的には例えば、第二実施形態として、図５（ｂ）に示すように、ハブ４１の幅方向の中心位置４１ｄからリブ４３をずらして形成したテープリール４２に、磁気テープＭＴを巻回してパンケーキ４０とし、これに熱処理を行うこととしてもよい。かかるパンケーキ４０では、テープリール４２のハブ４１の一端４１ａが同図中の仮想線で示すようにテープリール４２の内側方向に撓む（このときハブ周面４１ｃは一端４１ａから他端４１ｂにかけて太くなるようテーパ状に傾いている）ので、磁気テープＭＴに一様な湾曲を付与し、良好な巻き癖をつけることができる（図６参照）。なお、リブ４３の形成位置４３ａは、ハブ周面４１ｃの中心位置４１ｄから１０％以上ずらすように形成するのが望ましい。
【００６０】
また、例えば、第三実施形態として、図５（ｃ）に示すように、磁気テープＭＴの巻き取り中心位置ＭＴｃを、テープリール５２のハブ周面５１ｃの中心位置５３ｄからずらして巻回することでパンケーキ５０とし、これに熱処理を行うこととしてもよい。かかるパンケーキ５０においても前記のパンケーキ４０と同様に、テープリール５２のハブ５１が撓んでハブ周面５１ｃがテーパ状となるので、磁気テープＭＴに一様な湾曲を付与し、良好な巻き癖をつけることができる（図６参照）。なお、磁気テープＭＴの巻き取り中心位置ＭＴｃとテープリール５２のハブ周面５１ｃの中心位置５３ｄとのずれＴ１は０．５〜３ｍｍとするのが望ましく、１ｍｍ程度とするのが更に望ましい。
【図面の簡単な説明】
【００６１】
【図１】磁気テープカートリッジ１の概略の構成を示す斜視図である。
【図２】テープワインダ２を概念的に示した正面図である。
【図３】磁気テープＭＴの一部分を拡大して示す断面図である。
【図４】恒温恒湿槽での熱処理を示す図である。
【図５】磁気テープに一様な湾曲を付与し、良好な巻き癖を付与するためのパンケーキの要部断面図であって、（ａ）はハブ周面がテーパ状に形成されているテープリールに磁気テープを巻回したパンケーキの断面図であり（第一実施形態）、（ｂ）はハブ周面の中心位置からずらして形成したリブに磁気テープを巻回したパンケーキの断面図であり（第二実施形態）、（ｃ）は磁気テープの巻き取り中心位置をハブ周面の中心位置からずらして巻回したパンケーキの断面図である（第三実施形態）。
【図６】磁気テープＭＴにテープエッジＥ１，Ｅ２が一様な湾曲を付与し、良好な巻き癖をつけた状態を示す図である。
【図７】テープリール１０の一例を示す斜視図である。
【図８】図７におけるＡ−Ａ線断面図である。
【図９】テープエッジが乱れたテープリールの様子を示す図である。
【図１０】ハブ周面の傾斜角度と磁気テープの湾曲値との関係のグラフを表す図である。
【図１１】（ａ）は、加熱処理の有無での湾曲付与量の比較結果のグラフを表し、（ｂ）は温度条件と付与された湾曲量との関係を表すグラフである。
【図１２】図１２（ａ）は、湿度条件と付与された湾曲量との関係を表すグラフであり、（ｂ）は加熱時間と付与された湾曲量との関係を表すグラフである。
【図１３】ハブの外径Ｌ１と磁気テープ巻き取り後の外径Ｌ２の比についての説明図である。
【図１４】単一のテープリールを収納して構成される磁気テープカートリッジの斜視図である。
【図１５】（ａ）は磁気テープの巻き乱れを軽減させる方法の一例を示す図であり、（ｂ）は磁気テープの巻き乱れを軽減させるの方法の他の一例を示す図である。
【図１６】（ａ）は磁気テープの巻き乱れを軽減させる方法を示す他の一例を示す図であり、（ｂ）は従来の磁気テープに巻き癖を付ける方法の一例を示す図である。
【符号の説明】
【００６２】
１，１Ａ  磁気テープカートリッジ
３      パンケーキ
６      恒温恒湿槽
１０，１０Ａ  テープリール
１１    ハブ
３０，４０，５０  （本発明を適用した）パンケーキ
３１ｃ，４１ｃ，５１ｃ  （本発明を適用した）ハブ周面
３２，４２，５２  （本発明を適用した）テープリール
Ｅ１    テープエッジ
Ｅ２    テープエッジ
ＭＴ    磁気テープ
ＭＴｂ  支持体
ＭＴｍ  磁性層
【図１】
2005228448.tif 000004
【図２】
2005228448.tif 000005
【図３】
2005228448.tif 000006
【図４】
2005228448.tif 000007
【図５】
2005228448.tif 000008
【図６】
2005228448.tif 000009
【図７】
2005228448.tif 000010
【図８】
2005228448.tif 000011
【図９】
2005228448.tif 000012
【図１０】
2005228448.tif 000013
【図１１】
2005228448.tif 000014
【図１２】
2005228448.tif 000015
【図１３】
2005228448.tif 000016
【図１４】
2005228448.tif 000017
【図１５】
2005228448.tif 000018
【図１６】
2005228448.tif 000019